(57)【特許請求の範囲】
【請求項１】
表面を有するマイクロエレクトロニクス基板と、
溶剤系に溶解または分散したポリマーを含み、該ポリマーが下記モノマーおよびこれらの組み合わせからなる群の中から選択される少なくとも２種の繰り返しモノマーを有する共重合体である組成物から形成された、前記表面に隣接する非共有結合架橋層との組み合わせ：
【化１】
0005421258.tif 000036
（式中、
ｎは０〜４であり、
Ｒ１は保護基であり、
各Ｒ２は個々にアルキル、ハロゲン、−ＯＨ、および多官能性フェノールからなる群の中から選択され、
Ｒ３はＨ、アルキル、−ＣＮ、−Ｂｒおよび−Ｃｌからなる群の中から選択され、
Ｒ４は、アルキル、
【化２】
0005421258.tif 000037
からなる群の中から選択される）、ここで、前記モノマーの少なくとも１つが水素供与体であり、残余のモノマーが水素受容体であり、前記ポリマー中の水素供与体と水素受容体とのモル比が１：３〜３：１である。
【請求項２】
Ｒ１が、
【化３】
0005421258.tif 000038
（式中、Ｒ５はアルキルからなる群の中から選択される）からなる群の中から選択される請求項１に記載の組み合わせ。
【請求項３】
前記繰り返しモノマーが、
【化４】
0005421258.tif 000039
（式中、
Ｒ１は保護基であり、
ｎは０〜４であり、
各Ｒ２は個々にアルキル、ハロゲン、−ＯＨ、および多官能性フェノールからなる群の中から選択される）からなる群の中から選択される請求項１または２に記載の組み合わせ。
【請求項４】
前記ｘ：ｙのモル比が１：３〜３：１である請求項３に記載の組み合わせ。
【請求項５】
前記非共有結合架橋層が、
【化５】
0005421258.tif 000040
（式中、
ｎは０〜４であり、
各Ｒ２は個々にアルキル、ハロゲン、−ＯＨ、および多官能性フェノールからなる群の中から選択され、
各Ｒ６は個々に請求項１に記載のモノマーに対応して−Ｏ−、−Ｎ−からなる群の中から選択される）からなる群の中から選択される式で表される架橋ポリマーを含む請求項１に記載の組み合わせ。
【請求項６】
ある表面を有する前記基板が複数の凹凸を有し、これらの凹凸が前記基板上に密集した領域および孤立した領域を形成する請求項１〜５のいずれかに記載の組み合わせ。
【請求項７】
前記基板が、ケイ素、アルミニウム、タングステン、ケイ化タングステン、ヒ化ガリウム、ゲルマニウム、タンタル、亜硝酸タンタル、シリコンゲルマニウム、二酸化ケイ素、窒化ケイ素、酸化アルミニウム、ガラス、石英および低ｋ誘電体からなる群の中から選択される請求項１〜６のいずれかに記載の組み合わせ。
【請求項８】
前記層が有機フォトレジスト溶剤に実質的に不溶である請求項１〜７のいずれかに記載の組み合わせ。
【請求項９】
前記層が水性フォトレジスト現像液に実質的に溶解する請求項１〜８のいずれかに記載の組み合わせ。
【請求項１０】
前記繰り返しモノマーが、
【化６】
0005421258.tif 000041
（式中、
Ｒ３はＨ、アルキル、−ＣＮ、−Ｂｒおよび−Ｃｌからなる群の中から選択され、
Ｒ４は、アルキル、
【化７】
0005421258.tif 000042
からなる群の中から選択される）からなる群の中から選択され、前記組成物が湿式現像性ではない請求項１に記載の組み合わせ。
【請求項１１】
前記組成物がスピンオンカーボン組成物である請求項１〜１０のいずれかに記載の組み合わせ。
【請求項１２】
前記組成物がハードマスクである請求項１〜１１のいずれかに記載の組み合わせ。
【請求項１３】
マイクロリソグラフィープロセスで使用する構造体を形成する方法であって、
表面を有するマイクロエレクトロニクス基板を準備し、
前記表面の少なくとも一部に組成物を塗布すること、および
前記組成物を焼成して非共有結合架橋層を得ることを含み、
前記組成物が溶剤系に溶解または分散したポリマーを含み、該ポリマーが下記モノマーおよびこれらの組み合わせからなる群の中から選択される少なくとも２種の繰り返しモノマーを有する共重合体である、方法：
【化８】
0005421258.tif 000043
（式中、
ｎは０〜４であり、
Ｒ１は保護基であり、
各Ｒ２は個々にアルキル、ハロゲン、−ＯＨ、および多官能性フェノールからなる群の中から選択され、
Ｒ３はＨ、アルキル、−ＣＮ、−Ｂｒおよび−Ｃｌからなる群の中から選択され、
Ｒ４は、アルキル、
【化９】
0005421258.tif 000044
からなる群の中から選択される）、ここで、前記モノマーの少なくとも１つが水素供与体であり、残余のモノマーが水素受容体であり、前記ポリマー中の水素供与体と水素受容体とのモル比が１：３〜３：１である。
【請求項１４】
前記方法がさらに、前記層を現像液と接触させて、前記組成物の少なくとも一部を除去することを含み、前記現像液が、塩基を含む水溶液である請求項１３に記載の方法。
【請求項１５】
前記基板がさらに、穴を規定する構造体を有し、前記構造体が側壁および底壁を有し、
前記塗布が、前記穴の側壁および底壁の少なくとも一部に前記組成物を塗布することからなる請求項１３または１４に記載の方法。
【請求項１６】
前記塗布が、前記基板表面を平坦化するのに十分な量の前記組成物を塗布することからなる請求項１３〜１５のいずれかに記載の方法。
【請求項１７】
前記塗布の後に、前記穴の少なくとも９５％に前記組成物が充填される請求項１５または１６に記載の方法。
【請求項１８】
穴を規定する前記構造体が、前記基板表面に上方境界を含み、前記接触が、前記上方境界より下方の地点まで前記組成物を除去することからなる請求項１５〜１７のいずれかに記載の方法。
【請求項１９】
前記組成物に層を設けることをさらに含み、前記層が、反射防止膜層およびフォトレジスト層からなる群の中から選択される請求項１８に記載の方法。
【請求項２０】
前記層がフォトレジスト層であり、さらに
前記フォトレジスト層にパターンを形成し、
前記パターンを前記基板に転写する
ことをさらに含む請求項１９に記載の方法。
【請求項２１】
前記組成物を、塩基を含む水性現像液と接触させることをさらに含み、前記組成物が前記穴の側壁および底壁から実質的に完全に除去される請求項２０に記載の方法。
【請求項２２】
前記形成が、前記フォトレジスト層の一部を、活性化放射線に選択的に露光し、前記露光されたフォトレジストを現像することからなり、
前記転写が、前記パターンを前記基板にエッチングすることからなる請求項２０に記載の方法。
【請求項２３】
穴を規定する前記構造体が、前記基板表面に上方境界を含み、前記接触が、前記基板表面上および前記上方境界上にある前記組成物の層を維持しつつ、前記組成物の一部を除去することからなる請求項１５〜２２のいずれかに記載の方法。
【請求項２４】
ハードマスクを前記組成物層に塗布することをさらに含む請求項２３に記載の方法。
【請求項２５】
フォトレジストを前記ハードマスクに塗布することをさらに含む請求項２４に記載の方法。
【請求項２６】
前記基板が、密集した領域および孤立した領域を前記基板上に形成する複数の凹凸を含み、
前記塗布が、前記凹凸の少なくとも一部に組成物を塗布することからなる請求項１３〜２５のいずれかに記載の方法。
【請求項２７】
前記組成物が前記凹凸上にある層の形態であり、０．１ｎｍ未満〜２０００ｎｍの平均厚さを有する請求項２６に記載の方法。
【請求項２８】
前記組成物が、前記凹凸上にある層の形態であり、２０ｎｍ未満のバイアスを有する請求項２６または２７に記載の方法。
【請求項２９】
溶剤系に分散または溶解したポリマーを含む反射防止用または充填用組成物であって、前記ポリマーが、
【化１０】
0005421258.tif 000045
（式中、
ｎは０〜４であり、
ｘ：ｙのモル比は１：３〜３：１であり、
Ｒ１は保護基であり、
各Ｒ２は個々にアルキル、ハロゲン、−ＯＨ、および多官能性フェノールからなる群の中から選択される）
で表される繰り返しモノマーを含む反射防止用または充填用組成物。
【請求項３０】
Ｒ１が、
【化１１】
0005421258.tif 000046
（式中、Ｒ５はアルキルからなる群の中から選択される）からなる群の中から選択される請求項２９に記載の組成物。
【発明の詳細な説明】
【技術分野】
【０００１】
（関連出願）
本出願は、「フォトリソグラフィープロセス用のギャップ充填材料」と題する２００７年７月３０日出願の仮出願第６０／９５２，６６７号の優先権を主張するものであり、この仮出願は引用によって本明細書の一部を構成するものとする。
【０００２】
本発明は一般に、新規な樹脂組成物、およびこの組成物を用いて、水性アルカリ現像液に溶解する、リソグラフィープロセス用のギャップ充填材料、エッチングマスク組成物、スピンオンカーボン組成物および反射防止膜組成物を生成するのに有用な非共有結合架橋組成物を生成する方法に関する。
【背景技術】
【０００３】
１．  充填用組成物
集積回路メーカーは、歩留まりを改善し、ユニットケース（ｕｎｉｔ ｃａｓｅ）を小さくし、かつオンチップ計算能力（ｏｎ−ｃｈｉｐ ｃｏｍｐｕｔｉｎｇ ｐｏｗｅｒ）を増すために、基板ウエハサイズの最大化およびデバイスの形状寸法（ｆｅａｔｕｒｅ  ｄｉｍｅｎｓｉｏｎｓ）の最小化を常に探求している。集積回路装置が小型化するにつれて、より小寸法で、形状の完全性（ｆｅａｔｕｒｅ  ｉｎｔｅｇｒｉｔｙ）が改善された多層配線の必要性が増している。設計ルールにより集積回路装置が絶えず小型化しているので、ダマシンインテグレーションスキームは、基板上のチップ密度を増すことができる一つの方法である。ダマシン法は、配線をもたらす金属層をエッチングする必要がなく、配線間隔をより密にすることができ、またギャップ充填用誘電材料を必要としない。
【０００４】
ダマシン法は大きく分けて、シングルダマシンとデュアルダマシンの２種類がある。シングルダマシン法は、誘電体層を貫通して下層の導電膜とつながる導電性プラグを形成することにより配線を製造する。次いで、他の誘電体層を形成し、この第２の層で実際の金属配線をパターン化する。デュアルダマシン法は、シングルダマシン法よりも小寸法の多層配線を構築する。ビアホールと溝をパターン化して一つの誘電体層とし、次いで金属等の導電性材料を一工程で充填する。デュアルダマシン法の方が工程数が少なく、より小さく複雑な集積回路装置が得られるため、製造上の複雑度やコストが下がる。
【０００５】
上記デュアルダマシン法の利点にもかかわらず、表面形状およびより複雑な積層のために、パターニング工程およびエッチング工程がより困難になっている。上記問題を解決するために、自己整合デュアルダマシン法、トレンチファーストデュアルダマシン法、およびビアファーストデュアルダマシン法等の技術が開発されている。自己整合デュアルダマシンの用途は限定される。何故ならば、この方法は、反射防止層の機能を果たす肉厚の中間層を必要とし、溝とビアホールとの整合がほぼ完全でなければならず、また誘電体層とエッチング停止層との間で非常に高いエッチング選択性を必要とするからである。トレンチファーストデュアルダマシン法は、最初にマスキングして、溝をエッチングし、次いでビアホールパターンを新たにエッチングした溝と整合させることからなる。トレンチファーストデュアルダマシン法を成功させるには、非常に均一な溝を形成し、ビアホールの重要な寸法制御を維持する必要があるため、誘電体層とエッチング停止層との間で高いエッチング選択性が必要となる。エッチング停止層を使用すると、さらに誘電材料の誘電率が増すことがあり、場合によっては装置の故障につながる。
【０００６】
ビアファーストデュアルダマシンの方が多少単純な技術である。何故ならば、ビアホールは積層体全体の上部に形成されるからである。ビアホールをエッチングした後、リソグラフィー法で、溝パターンを形成する。ビアファーストデュアルダマシンは、溝エッチング工程中にビアホール底部を保護することができ、かつ表面を平坦化して溝のパターニングをより簡単にすることができる充填用組成物を必要とする。ビアホールまたはコンタクトホールを一部または完全に塞ぎ、かつ溝のエッチング中に底部や側壁をさらなるエッチングの攻撃から保護するために、通常有機材料が使用されている。部分充填法では、ギャップ充填材料はビアホールの底部のみを保護し、被覆率（ｃｏｖｅｒａｇｅ）と深さの安定した制御が必要となる。全充填法では、ビアホールは完全に塞がれ、層は平坦化される。充填材料が誘電体層表面を被覆するのであれば、これらの有機充填材料は、溝層のパターニングにおけるパターン劣化および線幅変動を低減または排除するための底部反射防止膜（以下で説明する）としても機能する。充填工程の後、最上層でエッチング法を行う。
【０００７】
構造体にギャップ充填材料が充填されると、この材料は、有機反射防止膜層、つぎにフォトレジスト層で被覆される。フォトレジストを描画し、次いで反応性イオンエッチングを用いてパターンを基板に転写する。このプロセスでは、ほぼ必ず誘電体層中の構造体（ビアホールまたは溝）にギャップ充填材料が残留し、これを除去しなければならない。このことは、基板をスピンオンカーボン材料で被覆し、このカーボン材料がギャップ充填材料の代わりにビアホールや溝に充填される三層プロセスでも生じる。スピンオンカーボン層は次に無機ハードマスク層で被覆され、次にフォトレジスト層で被覆される。
【０００８】
ビアホールや溝からギャップ充填材料またはスピンオンカーボン材料を除去する従来の方法は、高出力酸素プラズマを用いることであり、基本的に材料を燃やす「アッシング法」と呼ばれる。この技法は古い技術には好適であるが、業界はより誘電率の低い誘電体に移行しているため、潜在的な問題が生じている。例えば、これらの低ｋ誘電体は通常無機材料ではなく、有機材料であり、多孔質のものもある。従って、これらの新しい誘電体材料は特に酸素アッシング法でエッチングダメージを非常に受けやすい。一つの懸念は、従来の除去技術が材料の誘電率増加を引き起こすことがあり、そもそも低ｋ誘電体の目的に反することである。
【０００９】
２．  反射防止膜
フォトレジストパターニング工程中は、フォトレジストパターンの歪みを防止するために、反射防止膜を用いて下層材料からの反射を制御する必要がある。ギャップ充填材料が適切な光吸収性を有していれば、反射防止層として機能することもできる。あるいは、フォトレジストを塗布する前に、ギャップ充填材料上に反射防止層を設けてもよい。反射防止膜は反射を防止または最小限にとどめるには効果的であるが、反射防止膜を使用すると、膜除去のためにプロセスにさらなる画期的な工程が必要になる。必然的にプロセスにかかる費用が増大する。
【００１０】
この問題を解決する一つの方法は、湿式現像性反射防止膜を使用することであった。この種の膜はフォトレジスト材料の露光域と共に除去することができる。即ち、パターンマスクを介してフォトレジスト層を露光した後に、フォトレジストの露光域は湿式現像が可能であり、その後水性現像液で除去され、後には望ましい溝と穴のパターンが残る。湿式現像性底部反射防止膜は通常、ポリマーバインダーとしてアルカリ媒体に溶解するポリマー酸を使用しており、レジスト現像時に底部反射防止膜を除去することができる。これらの従来の湿式現像性底部反射防止膜は、熱的に駆動されるアミド酸からイミドへの変換を利用してレジスト溶剤に不溶になる。このプロセスはうまく作用するが、制約が２つある。第一の点は、底部反射防止膜が有機溶剤には溶けないがアルカリ現像液には溶ける焼成温度範囲が、硬化した層の共有結合による架橋のために（１０℃未満と）狭いことである。第二の点は、湿式現像法は等方性であり、つまり底部反射防止膜が水平方向と等速で垂直方向に除去され、レジストラインの下がカットされることを意味する。これは、（０．２ミクロンを超える）大寸法では問題にならないが、この数値を下回るライン寸法では、容易にラインが上がったり、崩壊する。
【００１１】
従って、従来のフォトレジスト現像液で除去されると同時に、良好な塗布性および光学的性質を示すギャップ充填材料、エッチングマスク組成物、スピンオンカーボン組成物および反射防止膜組成物が必要である。湿式現像性膜が現像液に溶解する速度を制御することも重要な因子であり、幅広い焼成時間範囲（ｂａｋｅ  ｗｉｎｄｏｗｓ）が好適である。従来の除去方法の問題を回避するギャップ充填材料およびスピンオンカーボン材料、並びにビアホールや溝から上記材料を除去する方法も必要である。
【発明の開示】
【００１２】
本発明は、リソグラフィープロセスで有用である、非共有結合架橋性の新規ギャップ充填用組成物、エッチングマスク組成物、スピンオンカーボン組成物および反射防止膜組成物を提供することにより、従来技術の問題を克服する。
【００１３】
さらに詳細には、ある表面を有する基板と、この表面に隣接する非共有結合架橋層との組み合わせを提供する。上記層は、溶剤系に溶解または分散したポリマーを含む組成物から形成される。
【００１４】
別の実施形態では、マイクロリソグラフィープロセスで使用する構造体の形成方法を提供する。本発明の方法は、ある表面を有する基板を準備し、この表面の少なくとも一部に組成物を塗布することを含む。
【００１５】
さらに、反射防止用または充填用組成物を提供する。新規組成物は、溶剤系に分散または溶解したポリマーを含む。上記ポリマーは、
【化１】
0005421258.tif 000002
で表される繰り返しモノマーを有する。上記式中、ｎは０〜４であり、ｘ：ｙのモル比は約１：３〜約３：１である。Ｒ１は保護基であり、各Ｒ２は個々にアルキル、ハロゲン、−ＯＨ、および多官能性フェノールからなる群の中から選択される。
【００１６】
本発明はさらに、ある表面を有する基板と、この基板表面に隣接する層との組み合わせに関する。上記層は、−ＯＨ−−−Ｏ、−ＯＨ−−−Ｎ、−ＮＨ−−−Ｏ、または−ＮＨ−−−Ｎ、およびこれらの組み合わせからなる群の中から選択される式で表される結合を有する非共有結合架橋化合物からなる。
【００１７】
本発明はさらに、
【化２】
0005421258.tif 000003
で表される繰り返しモノマーからなるポリマーを提供する。上記式中、ｎは０〜４であり、ｘ：ｙのモル比は約１：３〜約３：１である。さらに、Ｒ１は、
【化３】
0005421258.tif 000004
からなる群の中から選択され、各Ｒ２は個々にアルキル、ハロゲン、−ＯＨ、および多官能性フェノールからなる群の中から選択され、Ｒ５はアルキルからなる群の中から選択される。
【図面の簡単な説明】
【００１８】
【図１】図１は、実施例３のギャップ充填および現像プロセス中のウエハを示し、図１（ａ）は本発明の組成物で被覆し、焼成して非共有結合による架橋を生じたビアホールを有するウエハの断面図を示し、図１（ｂ）は被覆したウエハを６０秒間現像液と接触させた後の断面図を示し、図１（ｃ）は被覆したウエハを１００秒間現像液と接触させた後の断面図を示す。
【図２】図２は、実施例４の溝充填および現像プロセス中のウエハを示し、図２（ａ）は本発明の組成物で被覆し、焼成して非共有結合による架橋を生じた溝を有するウエハの断面図を示し、図２（ｂ）は被覆したウエハを５０秒間現像液と接触させた後の断面図を示す。
【図３】図３は、実施例５に記載の本発明の湿式除去プロセス中のウエハを示し、図３（ａ）は６０秒間ＣＦ４プラズマエッチングを施したウエハの断面図を示し、図３（ｂ）は引き続き５秒間Ｏ２プラズマエッチングを施した後のウエハの断面図を示し、図３（ｃ）はエッチング工程を行い、その後現像液と１２０秒間接触させて構造体から組成物を除去したウエハの断面図を示す。
【図４】図４は実施例１０のパターン化した積層体を示す走査電子顕微鏡（ＳＥＭ）写真である。
【発明を実施するための形態】
【００１９】
本発明は一般に、デュアルダマシン構造体等のマイクロリソグラフィー構造体を形成するのに有用である、新規な非共有結合架橋性組成物に関する。上記組成物には、反射防止組成物、ギャップ充填用組成物、スピンオンカーボン組成物およびエッチングマスク組成物が含まれる。
【００２０】
より詳細には、本発明の組成物は、非共有結合による架橋に基づく好適な配合物であり得る。本明細書で使用する「非共有結合による架橋」、「非共有結合架橋」または「非共有結合架橋性」という用語は、共有結合でのような電子対の密接な共有を必要とせず、むしろより分散した電磁相互作用の変動を必要とする架橋を指す。非共有結合架橋の好ましい例としては、水素結合および分子間静電引力が挙げられる。ドナー原子のＯ、ＮまたはＦに共有結合した水素が、アクセプター原子の電気陰性原子に引きつけられると、水素結合が生じる。このような結合の一般的な例としては、−ＯＨ−−−Ｎ、−ＯＨ−−−Ｏ、−ＮＨ−−−Ｏ、および−ＮＨ−−−Ｎが挙げられる。水素結合を用いてギャップ充填材料、反射防止膜、スピンオンカーボン組成物およびエッチングマスク組成物用ポリマーを非共有結合により架橋させて、これまでに得られなかった特性を有する組成物を得ることができることが知見された。
【００２１】
例えば、一実施形態によれば、これらの非共有結合により架橋した組成物は湿式現像性である（即ち水性現像液に溶解する）。つまり、従来の架橋組成物は、一般に組成物を架橋させて、通常のレジスト溶剤に溶けないようにする第一の反応と、組成物を現像液に溶けるようにする第二の熱、化学または光化学反応を必要とする共有結合（結合エネルギー＞１００ｋＪ／ｍｏｌ）を用いて生成される。非共有結合相互作用が弱くなると（結合エネルギー＜１００ｋＪ／ｍｏｌ）、従来の共有結合による架橋でのように耐溶剤性が付与され得るが、この弱い非共有結合相互作用はまた、組成物を溶解または除去する塩基現像液により崩壊し得ることが知見された。従って、これらの非共有結合により架橋した組成物に対し同時に耐溶剤性を付与することができるが、単一の架橋または硬化工程で湿式現像が可能である。
【００２２】
耐溶剤性を付与するが湿式現像性ではない非共有結合相互作用があることも知見された。即ち、上記非共有結合相互作用は従来の水性現像液によって除去することはできない。しかし、共有結合により架橋した組成物とは異なり、従来の水性現像液よりも強力であるが、従来の剥離剤ほど攻撃的ではない化学剥離剤により除去することができる。好適には、強度が中程度のこの種の剥離剤は低ｋ誘電体材料と一緒に使用しても安全である。従って、これらの組成物は特に、湿式現像性組成物が望ましくないときに低ｋ誘電体材料を必要とするギャップ充填法に最適である。何故ならば、残留する材料は尚、これらの低攻撃性剥離剤を用いてビアホールや溝から容易に除去することができ、共有結合により架橋した組成物のために必要とされる従来のエッチング除去法が回避されるからである。この態様によれば、好ましい非二重結合による架橋は、静電結合等の僅かに強い結合を必要とする。
【００２３】
実施形態の如何を問わず、本発明の組成物は、溶剤系に分散または溶解したポリマーを含む。好ましいポリマーには、所望の非共有結合に寄与する官能基を含むものが挙げられる。ポリマーの好ましい入手方法は、連鎖重合であり、より好ましくは遊離基開始剤を使用することである。ポリマーは、全体が結合に寄与するモノマーから構成されていてもよいし、結合モノマーと非結合モノマーとの混合物であってもよい。モノマーが水素結合の供与体もしくは受容体であるか、またはイオン性であれば、結合モノマーと考えられる。通常の水素結合供与体には、酸素原子、窒素原子またはフッ素原子に共有結合した水素原子を含む官能基が含まれ得る。好ましい官能基としては、限定はされないが、フェノール基、アルコール基、第一級アミン基、第二級アミン基、アミド基、尿素基、チオ尿素（ｔｈｉｏｌ  ｕｒｅａｓ）基、または電子求引基の近くに陽子を含む基が挙げられる。通常の水素結合受容体には、電気陰性力を有する基が含まれ得る。好ましい受容体基としては、限定はされないが、第三級アミン基、エーテル基、チオールエーテル基、シアノ基、ホスフィンオキサイド基、カルボニル基またはスルホニル基が挙げられる。ポリマー中の水素結合供与体と水素結合受容とのモル比は約１：３〜約３：１、好ましくは約２：３〜約３：２、最も好ましくは約１：１であることが好適である。イオン性官能基は、脱プロトン化またはプロトン化してイオンを形成することができる様々な有機酸または有機塩基を含み得る。
【００２４】
好ましい実施形態では、結合対の少なくとも一方（供与体または受容体）に保護基がある。この保護基は、溶液中にあって結合を最小限に抑え、また非共有結合架橋の形成を可能にするために焼成／硬化中に除去される。保護基は、結合対のそれぞれの官能基に応じて公知の保護基であればよい。保護基は、酸に不安定であることが好ましい。さらに、保護基は通常結合対の一方に共有結合するが、（例えば静電結合のような）非共有結合も可能である。好ましい保護基としては、酢酸のような弱酸もしくは揮発性酸またはピリジン、および
【化４】
0005421258.tif 000005
（式中、Ｒ５は、（好ましくはＣ１−Ｃ６、より好ましくはＣ１−Ｃ４の）アルキルからなる群の中から選択される）からなる群の中から選択される基が挙げられる。
【００２５】
保護基は、熱的手段のみで切断してもよいし、触媒を用いて切断してもよい。脱保護機構の一例をカルバミン酸ｔ−ブチル保護基を用いる以下のスキームＡに示す。
【００２６】
【化５】
0005421258.tif 000006
【００２７】
本発明の組成物の製造で使用する好ましいポリマーには、
【化６】
0005421258.tif 000007
およびこれらの組み合わせからなる群の中から選択される繰り返しモノマーが含まれる。式中、Ｘは−Ｃ−および−Ｎ−からなる群の中から選択され、Ｒ１は
【化７】
0005421258.tif 000008
からなる群の中から選択されるものを含む保護基であり、各Ｒ２は個々に、（好ましくはＣ１−Ｃ６、より好ましくはＣ１−Ｃ４の）アルキル、ハロゲン、−ＯＨ、および多官能性フェノールからなる群の中から選択され、Ｒ３はＨ、アルキル（好ましくはＣ１−Ｃ５、より好ましくはメチル）、−ＣＮ、−Ｂｒ、および−Ｃｌからなる群の中から選択され、Ｒ４は、アルキル（好ましくはＣ１−Ｃ６アルキル、より好ましくはＣ１−Ｃ４アルキル）、
【化８】
0005421258.tif 000009
からなる群の中から選択され、Ｒ５は（好ましくはＣ１−Ｃ６、より好ましくはＣ１−Ｃ４の）アルキルからなる群の中から選択される。
【００２８】
組成物が湿式現像性でない実施形態では、本発明の組成物の製造で使用する好ましいポリマーには、
【化９】
0005421258.tif 000010
からなる群の中から選択される繰り返しモノマーが含まれる。式中、Ｒ３はＨ、アルキル（好ましくはＣ１−Ｃ５、より好ましくはメチル）、−ＣＮ、−Ｂｒ、および−Ｃｌからなる群の中から選択され、Ｒ４はアルキル（好ましくはＣ１−Ｃ６アルキル、より好ましくはＣ１−Ｃ４アルキル）、
【化１０】
0005421258.tif 000011
からなる群の中から選択される。
【００２９】
他の好ましい実施形態によれば、本発明の組成物は、
【化１１】
0005421258.tif 000012
から形成されるコポリマーであるポリマーを含む。上記式中、ｎは０〜４であり、Ｒ１は、
【化１２】
0005421258.tif 000013
からなる群の中から選択されるものを含む保護基であり、Ｒ２は（好ましくはＣ１−Ｃ６、より好ましくはＣ１−Ｃ４の）アルキル、ハロゲン、−ＯＨおよび多官能性フェノールからなる群の中から選択され、Ｒ５は（好ましくはＣ１−Ｃ６、より好ましくはＣ１−Ｃ４の）アルキルからなる群の中から選択される。ポリマー中の式（ＩＩ）に対する式（Ｉ）のモル比が、約１：３〜約３：１、好ましくは約２：３〜約３：２、最も好ましくは約１：１であることが好ましい。本実施形態で生成される組成物が湿式現像可能であることが好ましい。
【００３０】
実施形態の如何を問わず、組成物は、好ましくは周囲条件下において、実質的に均質な分散液を生成するのに十分な時間ポリマーを溶剤系に分散または溶解するだけで生成される。ポリマーは、組成物中の固形分総重量を１００重量％として、約１重量％〜約４０重量％、より好ましくは約５重量％〜約２５重量％、さらに好ましくは約５重量％〜約１５重量％のレベルで組成物中に存在すればよい。このポリマーの重量平均分子量は好ましくは約１０００ダルトン〜約１００００００ダルトン、より好ましくは約１００００ダルトン〜約１０００００ダルトンである。
【００３１】
ポリマーを使用してスピンオンカーボン組成物を生成する場合、組成物中の全固形分の総原子数を１００％として、少なくとも約７５％の炭素原子、好ましくは少なくとも約８０％の炭素原子、さらに好ましくは約８０％〜約９５％の炭素原子が組成物中の炭素量となるように十分量のポリマーを提供すればよい。当業者であれば、組成物に含まれる固形分の化学構造に基づいてこのパーセンテージを容易に計算することができる。あるいは、公知の分析設備、例えばＸ線蛍光分光法、オージェ分光法、二次イオン質量分析法を用いて炭素原子含有量および全原子含有量を分析、計算することができる。これらの炭素原子量を達成するために、組成物中の固形分総重量を１００重量％として、通常約３重量％〜約１５重量％、より好ましくは約５重量％〜約１０重量％のポリマーを組成物に含める。
【００３２】
好ましい溶剤系には、プロピレングリコールメチルエーテルアセテート（「ＰＧＭＥＡ」）、プロピレングリコールメチルエーテル（「ＰＧＭＥ」）、乳酸エチル（「ＥＬ］）およびこれらの混合物からなる群の中から選択される溶剤が含まれる。溶剤系は、約５０℃〜約２５０℃、より好ましくは約１５０℃〜約２００℃の沸点を有すればよく、組成物の総重量を１００重量％として、約６０重量％〜約９９重量％、好ましくは約７５重量％〜約９５重量％、さらに好ましくは約８５重量％〜約９２重量％ のレベルで使用すればよい。従って、組成物中の固形分パーセントは、組成物の総重量を１００重量％として、約１重量％〜約４０重量％、好ましくは約５重量％〜約２５重量％、より好ましくは約８重量％〜約１５重量％である。
【００３３】
組成物に結合破壊剤を加えて結合の度合いを制御してもよい。この添加剤は、硬化プロセスの間に溶液中で結合対の一方に結合することで作用するため、結合対の他方との架橋が妨げられる。組成物に添加する結合破壊剤の量を変えることで、硬化した組成物の現像速度を容易に調整することができる。結合破壊剤を使用する場合、結合破壊剤は、組成物中の固形分総重量を１００重量％として、約０．５重量％〜約１２重量％、好ましくは約１重量％〜約７重量％のレベルで組成物中に存在すればよい。好ましい結合破壊剤は、系の中で結合対の一方に結合対の他方よりも強く結合する種類のものである。このような結合破壊剤は、フッ素化アルコール（例えばヘキサフルオロイソプロパノール、トリフルオロエタノール）やスルホンアミド等のプロトン供与体（ｐｒｏｔｏｎ  ｄｏｎａｔｉｎｇ  ｓｐｅｃｉｅｓ）であり得る。好ましいプロトン供与体としては、−ＣＯＯＨ、鉱酸、スルホン酸等の酸も含まれる。特に好ましい酸は、ｐ−トルエンスルホン酸（「ｐＴＳＡ」）、メタンスルホン酸（「ＭＳＡ」）、ショウノウスルホン酸（「ＣＳＡ」）およびこれらの混合物からなる群の中から選択される。
【００３４】
結合を破壊する化合物は、プロトン受容体（ｐｒｏｔｏｎ  ａｃｃｅｐｔｉｎｇ  ｓｐｅｃｉｅｓ）であってもよく、プロトン受容体は、結合破壊剤として使用することができ、また脱保護プロセス後に対の一方に結合する。好ましいプロトン受容体には塩基が含まれる。結合破壊剤として使用するのに適した塩基としては、アミン（例えばＴＭＡＨ、トリエチルアミン、ピリジン、イミダゾール、ピペリジン）からなる群の中から選択される塩基が含まれる。
【００３５】
当然、他の幾つかの任意成分を組成物に含めてもよい。通常の任意成分としては、界面活性剤、触媒、および接着促進剤が挙げられる。
【００３６】
本発明の方法は、（例えばスピンコーティングにより）組成物を基板に塗布して基板表面にこの組成物の層を形成することからなる。使用する基板が、凹凸（ｔｏｐｏｇｒａｐｈｙ）（例えばコンタクトホール、ビアホール、隆起部および溝）を含んでいることが好ましい。この凹凸は基板表面に直接含めてもよいし、基板表面上に形成された、１つ以上の他の材料層に含めてもよい。基板はマイクロエレクトロニクス基板であり得る。好ましい基板には、ケイ素、アルミニウム、タングステン、ケイ化タングステン、ヒ化ガリウム、ゲルマニウム、タンタル、亜硝酸タンタル、シリコンゲルマニウム、二酸化ケイ素、窒化ケイ素、酸化アルミニウム、ガラス、石英および低ｋ誘電体からなる群の中から選択されるものが含まれる。低ｋ誘電体層は基板上に直接形成してもよいし、基板上に最初に形成された他の層（例えばゲート層、コンタクト層、エッチング停止層）の上に形成してもよい。誘電体層および他の層は従来の方法で形成する。
【００３７】
本組成物は、最終用途によっては任意の数の（ａｔ  ａｎｙ  ｎｕｍｂｅｒ  ｏｆ）平均厚さで基板に塗布することができるが、通常は最初に約０．３ｎｍ〜約３０００ｎｍの厚さに塗布する。基板表面を実質的に平坦化するのに十分な量の組成物を基板に塗布することが好ましい。次いで、組成物層を焼成して、非共有結合により架橋した（即ち硬化した）層を形成する。焼成温度および焼成時間は、脱保護の程度、およびその後の結合基の非共有結合による架橋に、従って最終的に組成物を現像液と接触させた後に残る膜の量に影響を及ぼす。焼成後に少なくとも約７５％、好ましくは約７５％〜約９０％、より好ましくは約９０％〜約１００％完全に脱保護することが好ましい。これは一般に、約１３０℃〜約３００℃、好ましくは約１５０℃〜約２２５℃の温度で約３０秒〜約１２０秒間、より好ましくは約４５秒〜約９０秒間加熱することにより行われる。脱保護度はＦＴＩＲにより測定することが好ましい。非共有結合架橋層の平均厚さは通常約０．１ｎｍ〜約２０００ｎｍであり、好ましくは約２０ｎｍ〜約５００ｎｍである。
【００３８】
好ましい実施形態では、非共有結合架橋層は、式：
【化１３】
0005421258.tif 000014
（式中、ｎは０〜４であり、各Ｒ２は個々に、（好ましくはＣ１−Ｃ６、より好ましくはＣ１−Ｃ４の）アルキル、ハロゲン、−ＯＨ、および多官能性フェノールからなる群の中から選択され、各Ｒ６は個々に−Ｏ−および−Ｎ−からなる群の中から選択される）で表される。
【００３９】
好適には、非共有結合架橋層は乳酸エチル、ＰＧＭＥまたはＰＧＭＥＡ等の代表的なフォトレジスト溶剤に実質的に不溶である。従って、剥離試験を行うと、非共有結合架橋層の剥離率は約５％未満、好ましくは約１％未満、さらに好ましくは約０％である。剥離試験は、最初に（異なる５カ所の測定値の平均を出すことで）非共有結合架橋層の厚さを求めることを含む。これが初期平均膜厚である。次に、フォトレジスト溶剤を硬化した膜に約２０秒間パドリングし（ｐｕｄｄｌｅｄ）、約２５００ｒｐｍで約３０秒間脱水して溶剤を除去する。偏光解析法を用いてウエハの異なる５カ所で再度厚さを測定し、これらの測定値の平均を求める。これが最終平均膜厚である。
【００４０】
剥離量は、初期平均膜厚と最終平均膜厚との差である。剥離率は、式：
剥離率（％）＝（剥離量／初期平均膜厚）  Ｘ  １００
で表される。
【００４１】
非共有結合架橋層はフォトレジスト溶剤には実質的に溶解しないが、好ましい実施形態によれば、フォトレジスト現像液には実質的に溶解する。即ち、硬化した層は湿式現像可能であり、このことは、水酸化テトラメチルアンモニウム等の従来の水性現像液で組成物を除去できることを意味する（スキームＢ）。
【００４２】
【化１４】
0005421258.tif 000015
【００４３】
従って、本発明方法の一態様によれば、層の少なくとも一部（凹部）を除去するように現像液を硬化した層にパドリングする。（例えば回転させて）硬化した層から現像液を除去し、最終用途により必要とあれば層構造体をさらに処理する。さらに詳しく言えば、現像液を層にパドリングし、好ましくは約３０秒〜約９０秒間、より好ましくは約４５秒〜約８０秒間、さらに好ましくは約５５秒〜約６５秒間層と接触させる。次いで、好ましくは水洗して、約１５００ｒｐｍ〜約２５００ｒｐｍの速度で約２０秒〜約４０秒間回転させて、現像液を基板から除去する。現像液は、組成物を「脱架橋」して現像液に溶けるようにする塩基を有する、市販の水性現像液であることが好ましい。特に好ましい現像液には、（先に示した）水酸化テトラメチルアンモニウム、水酸化カリウム、水酸化ナトリウムおよびこれらの混合物からなる群の中から選択されるものが含まれる。
【００４４】
現像液と接触させる前の層の厚さを現像液と接触させた後の層の厚さと比較すると、現像液と接触させることで、少なくとも層の一部が除去されるかまたは凹むことが分かる。従って、レジスト現像アナライザーで測定すると、現像液との接触により、好ましくは現像液との接触１秒当たり約１オングストローム〜約５００オングストローム厚さの割合で（即ち現像速度で）、より好ましくは現像液との接触１秒当たり約１０オングストローム〜約３００オングストローム厚さの割合で、さらに好ましくは現像液との接触１秒当たり約２０オングストローム〜約２００オングストローム厚さの割合で組成物が除去されるまたは組成物に凹みができる。凹部の深さ（ａｍｏｕｎｔ）は、用途によってビアホールの上縁部の位置まであってもよいし、それより上方まででも下方まであってもよい。ビアホール上縁部より上方の地点まで材料に凹部が形成されると、残りの膜は、反射が最小の第１または第２の厚みで（ａｔ  ｉｔｓ  ｆｉｒｓｔ  ｏｒ  ｓｅｃｏｎｄ  ｒｅｆｌｅｃｔｉｖｅ  ｍｉｎｉｍｕｍ  ｔｈｉｃｋｎｅｓｓ）反射防止層として使用することができる。ビアホールの上縁部またはその下方まで材料に凹みができると、この材料はギャップ充填材料として作用するだけで、他の反射防止層を塗布して基板からの光反射を抑制することが好ましい。材料を凹ませてビアホールに部分充填することが好適である。何故ならば、エッチングしなければならない底部反射防止膜が少ないからである。
【００４５】
ビアホールでエッチングしなければならない材料を最小限にすると、溝をエッチングした後のフェンスやクラウンの形成が減少する。フェンスやクラウンは、ビアホールに充填された底部反射防止膜と層間絶縁膜との間のエッチング選択性が低いために溝をエッチングした後に残る底部反射防止膜または絶縁膜の残留物である。
【００４６】
部分充填用途（即ち穴深さの約３５％〜約６５％に組成物を充填する場合）および完全充填用途（即ち穴深さの少なくとも約９５％、好ましくは約１００％に組成物を充填する場合）の両方で本発明の方法を使用することができる。
【００４７】
さらに、当然のことながら、本発明の方法を用いて、以前は得られなかった特性を有するデュアルダマシン構造体を形成することができる。例えば、本発明の方法で製造した構造体は、非常に薄い組成物層であっても、バイアス（ｂｉａｓｅｓ）が低い。特に、本発明の方法では、平均膜厚が約２００ｎｍ未満の場合でも、層のバイアスが約２０ｎｍ未満、好ましくは約１０ｎｍ未満、より好ましくは約０ｎｍ〜約５ｎｍとなる。
【００４８】
本明細書で使用する層の平均膜厚（ビアホール測定の場合は除く）は、エリプソメーターで測定して調べる。測定はウエハ全体（または本明細書で規定した他の領域）で３度繰り返し、測定値を平均化して、層の平均膜厚を求める。ビアホールのために厚さを求める場合ＳＥＭ撮影画像化プログラム（画像Ｊ）を使用する。ＳＥＭの尺度図を用いて測定値を校正し、（孤立したまたは密集した）各領域での３回の測定値を平均化する。
【００４９】
密集した領域（ｄｅｎｓｅ  ｒｅｇｉｏｎ）での層の平均膜厚を、孤立した領域（ｉｓｏｌａｔｅｄ  ｒｅｇｉｏｎ）での同じ層の平均膜厚から引いてビアホールを求める。密集した領域は、表面積の少なくとも約５０％がビアホールで満たされている基板部分と定義され、孤立した領域は、表面積の約２０％未満がビアホールで満たされている基板部分と定義される。
【００５０】
次いで、凹みのある組成物（または中間層、例えば凹みのある組成物に塗布された反射防止膜、もしくは組成物をスピンオンカーボンとして使用する場合はこの組成物上に塗布されたハードマスク）にフォトレジスト層を塗布することができ、フォトレジスト層は従来の方法（例えば所望波長の活性化放射線に露光、露光したフォトレジストを現像、パターンのエッチング転写）によりパターン化する。本発明の方法は特にビアファースト法に最適なので、このパターニングは通常、所望の溝をパターン化した後に、（例えばプラズマエッチング）によりこれらの溝を基板内にエッチングすることを含む。この方法は勿論従来技術に比べて特に有利である。何故ならば、この方法は銅含有回路に適合し、通常、銅エッチングを必要とする方法で直面する問題は回避されるからである。
【００５１】
本発明の組成物はまた、三層積層体でスピンオンカーボン層として使用するのに適している。基板への塗布後、組成物が誘電体表面まで凹むことはない。むしろ、組成物層は基板表面に留まり、ビアホールを覆う。次いで、無機ハードマスクを組成物に塗布し、次いでフォトレジストを塗布する。本発明の組成物をハードマスクまたはパターン転写層として用いて、パターンを基板に転写することもできる。この実施形態では、フォトレジストを塗布する前に、標準的な有機または無機反射防止膜をハードマスクに塗布することが好ましい。
【００５２】
実施形態の如何を問わず、本発明で形成された非共有結合架橋層は、約１．２〜約２．０、好ましくは約１．５〜約１．９、さらに好ましくは約１．７８のｎ値（即ち複素屈折率の実成分）と、約０〜約１、好ましくは約０．１〜約０．９、さらに好ましくは約０．８５のｋ値（即ち複素屈折率の虚数成分）を有することが好ましい。
【００５３】
最後に、組成物がギャップ充填用組成物でない実施形態では、これらの層は基板（例えば誘電体）のエッチング速度と同一またはそれを下回る速度でエッチングされることが好ましい。即ち、ＣＦ４等のエッチング液を使用する場合、本発明の組成物のエッチング速度に対する基板エッチング速度の比率は約１〜約５、より好ましくは約１〜約４である。組成物はまた、Ｓｉハードマスクよりも速くエッチングされることが好ましい。従って、Ｏ２をエッチング液として使用する場合、Ｓｉハードマスクのエッチング速度に対する本発明組成物のエッチング速度の比率は、少なくとも約５、好ましくは少なくとも約１０である。
【００５４】
本発明は、実施形態の如何を問わず、エッチング法を用いてパターンを基板に転写した後にこれらの組成物を基板構造（即ちビアホール、溝）から容易に除去できるという利点を提供する。従って、酸素アッシング法を必要とする従来技術の組成物とは異なり、本発明の組成物は新規な湿式除去（ｗｅｔ  ｃｌｅａｎ−ｏｕｔ）法を用いて除去することができる。本発明の方法によれば、ウエハを単に通常の水性現像液または化学剥離剤、例えばＡＣＴ（登録商標）ＥＺＳＴＲＩＰＴＭ６０１リムーバー（Ａｉｒ  Ｐｒｏｄｕｃｔｓ社製、メーカー推奨の時間および温度を使用）に浸漬し、次いで溶剤で洗浄する。次いで、ウエハを１００℃で６０秒間焼成して、基板表面から残留溶剤を除去する。好適には、残留する材料は、構造体から実質的に完全に除去される。好ましい化学剥離剤は、中程度の強度を有し、低ｋ誘電体材料と一緒に使用しても安全である。好適な洗浄用溶剤には、乳酸エチル、ＰＧＭＥ、ＰＧＭＥＡ、およびこれらの混合物が含まれる。
【実施例】
【００５５】
以下の実施例で本発明の好ましい方法を説明する。しかしながら、これらの実施例は例示するためのものであり、本発明の全範囲において限定するものではない。
【００５６】
（実施例１）
現像用組成物の調製
モノマー比率の変更による速度制御
１．  コポリマーの調製
４−ビニルピリジン（Ｓｉｇｍａ−Ａｌｄｒｉｃｈ  Ｃｏ．社製「４−ＶＰＹ」）、ｔｅｒｔ−ブチル  ４−ビニルフェニルカーボネート（ＤｕＰｏｎｔ社製「ＴＢＳＭ」）、プロピレングリコールモノメチルエーテル（Ｈａｒｃｒｏｓｓ  Ｃｏｒｐ．社製「ＰＧＭＥ」）、および２，２’−アゾビス（２−メチルプロピオニトリル）ラジカル開始剤（Ｓｉｇｍａ−Ａｌｄｒｉｃｈ  Ｃｏ．社製「ＡＩＢＮ」）を１００ｍｌ丸底フラスコに添加してポリマー母液を調製した。フラスコを密封し、窒素パージし、ＴＢＳＭとＡＩＢＮが溶解するまで混合物を攪拌した。
モノマー濃度を変えて、５種類の異なるポリマー母液を調製した。各母液の成分を以下の表１に示す。
【００５７】
【表１】
0005421258.tif 000016
試薬を溶解した後、混合物をシリコーン油浴中で加熱し、６０℃で１６時間反応させた。１６時間後、ポリマー溶液（スキームＣ）を室温まで冷却して、瓶に詰めた。
【００５８】
【化１５】
0005421258.tif 000017
【００５９】
２．  組成物の調製
次いで、先に調製した各ポリマー母液を使用して組成物を調製した。各ポリマー溶液を、以下の表２に示す量のプロピレングリコールｎ−プロピルエーテル（「ＰｎＰ」）およびｐ−トルエンスルホン酸（「ｐＴＳＡ」）と配合して組成物を調製した。上記成分を攪拌し、０．１μｍエンドポイントフィルターで濾過して、瓶に詰めた。各組成物は、各配合物の調製に使用した各ポリマー母液を除いて同じ配合であった。
【００６０】
【表２】
0005421258.tif 000018
【００６１】
３．  組成物の試験
次いで、各組成物の耐溶剤性（剥離、オングストローム）および膜現像速度を調べた。各試験では、本発明の組成物を１００ｍｍのシリコンウエハ上に１５００ｒｐｍで６０秒間スピンコートした。次いで、接触型ホットプレートを用いてウエハを２０５℃で６０秒間焼成して、組成物の脱保護および非共有結合による架橋を促した（スキームＤ）。
【００６２】
【化１６】
0005421258.tif 000019
【００６３】
エリプソメーターを用いて、得られた膜の厚さを測定した。次いで、通常のレジスト溶剤（即ち乳酸エチル）を２０秒間膜に塗布し、その後２５００ｒｐｍで３０秒間脱水して耐溶剤性試験を行った。
次いで、レジスト現像アナライザー（リソテックジャパン（株）製ＲＤＡモデル７９０）を用いて、膜現像速度を測定した。試験のために、シリコンウエハを各組成物で再度被覆し、上述したように焼成して、非共有結合による架橋を促した。次いで、各ウエハを標準的な塩基現像液である水酸化テトラメチルアンモニウム（「ＴＭＡＨ」）に浸漬し、アナライザーで膜除去速度を測定した。ポリマー母液に基づいて特定される各組成物の現像速度を以下の表３に示す。
【００６４】
【表３】
0005421258.tif 000020
【００６５】
この試験の後にウエハを調べると、残留物がないことが分かり、このことは現像液により様々な配合物が完全に除去されたことを示している。従って、組成物は耐溶剤性を有すると同時に、レジスト現像液に溶解した。
【００６６】
（実施例２）
結合破壊剤の添加による、現像速度制御用組成物の調製
１．  組成物の調製
本実施例では、上記実施例１のポリマー母液１Ｃを使用して、本発明の組成物を調製した。結合破壊剤としての酸の量を増やしながら、ポリマー母液とＰｎＰとを配合して様々な配合物を調製した。各配合物の成分および量を以下の表４に示す。組成物の全成分の総重量を１００重量％とし、これを重量比の基準とした。ｐＴＳＡ、メタンスルホン酸（Ｓｉｇｍａ−Ａｌｄｒｉｃｈ  Ｃｏ．社製「ＭＳＡ」）およびショウノウスルホン酸（Ｓｉｇｍａ−Ａｌｄｒｉｃｈ  Ｃｏ．社製「ＣＳＡ」）という３種類の異なる酸（即ち結合破壊剤）を用いて５種類の配合物の各々を３回調製し、計１５種類の組成物を得た。
【００６７】
【表４】
0005421258.tif 000021
【００６８】
次いで、上記実施例１で説明したのと同じ方法を用いて、各組成物の耐溶剤性および膜現像速度を調べた。耐溶剤性試験の結果を以下の表に示す。
【００６９】
【表５】
0005421258.tif 000022
【００７０】
各配合物の膜現像速度を以下の表６に示す。
【００７１】
【表６】
0005421258.tif 000023
【００７２】
（実施例３）
ギャップ充填用組成物の調製
１．  コポリマーの調製
ポリマー母液を調製するために、１４．０１ｇの４−ＶＰＹと、２９．２８ｇのＴＢＳＭと、１０５ｇのＰＧＭＥと、１．７５ｇのＡＩＢＮとを５００ｍｌ丸底フラスコに添加した。フラスコを密封し、窒素パージし、ＴＢＳＭとＡＩＢＮが溶解するまで混合物を攪拌した。次いで、混合物をシリコーン油浴中で加熱し、７５℃で１６時間反応させた。１６時間後、ポリマー溶液を室温まで冷却して、瓶に詰めた。溶液の固形分は３０％であった。
【００７３】
２．  組成物の調製
先に調製したポリマー溶液６．４０ｇ（１．９２ｇのポリマー固体と４．４８ｇのＰＧＭＥ）を、７．５３ｇのＰＧＭＥ、６．００ｇのプロピレングリコールメチルエーテルアセテート（ＰＧＭＥＡ）、および０．０７８ｇのｐＴＳＡと混合してギャップ充填用組成物を調製した。組成物混合物の総重量は２０．０１ｇであり、固形分は１０％であった。
【００７４】
３．  組成物によるギャップ充填
寸法が０．１３μｍ〜０．３μｍのビアホールを有するウエハ基板に１５００ｒｐｍで６０秒間組成物をスピンコートした。次いで、被覆したウエハを接触型ホットプレート上において２０５℃で６０秒間焼成し、組成物の脱保護および非共有結合による架橋を促した。
【００７５】
基板上の膜の厚さは、基板表面上に存在する凹凸（ビアホールの寸法および形状）によって１５０ｎｍ〜３９０ｎｍであった。被覆したウエハの一つを用いて、乳酸エチル中で剥離試験を行った。初期膜厚は３９０ｎｍであり、剥離後の膜厚は３８９ｎｍ（０．２６％減）であった。次いで、被覆したウエハの幾つかを断面化し、ＳＥＭを用いて撮像した。
【００７６】
残りの被覆したウエハを現像液と接触させた。標準の０．２６Ｎ  ＴＭＡＨ現像液を、被覆したウエハの架橋層に６０〜１００秒間パドリングした。次いで、ウエハを脱イオン（ＤＩ）水にて５００ｒｐｍで５秒間洗浄した後、２５００ｒｐｍで６０秒間脱水し、１００℃で１０秒間焼成して、基板表面に残留する水を除去した。現像したウエハを断面化し、ＳＥＭを用いて撮像した。これらの画像を、本発明の充填用組成物で被覆した未現像のウエハの断面と比較した。
【００７７】
図１は、現像プロセス前後の、被膜を形成したウエハを示す。撮像したウエハ基板は、直径０．２２μｍ、深さ１．０μｍのビアホールを有していた。図１（ａ）は、本発明の組成物で被覆し、２０５℃で６０秒間焼成したが、未現像のウエハを示す。図１（ａ）から分かるように、ビアホールは、組成物を基板上にスピンコートし、焼成した後に完全に平坦化された。図１（ｂ）は、上述したように被覆し、２０５℃で６０秒間焼成した後、６０秒間現像したウエハの横断面を示す。図１（ｂ）から分かるように、膜組成物には、ビアホール面に届く凹部が湿式で形成され、ビアホールは完全充填されている。図１（ｃ）は、２０５℃で６０秒間焼成し、次いで１００秒間現像したウエハの横断面を示す。図１（ｃ）から分かるように、膜組成物に湿式で形成された凹部はビアホール上縁部より下方に達し、ビアホールは部分充填されている。
【００７８】
（実施例４）
溝充填への適用
幅が１２０ｎｍ〜５００ｎｍのパターン化した溝を含むウエハ基板に、実施例３の組成物を１５００ｒｐｍで６０秒間スピンコートした。次いで、被覆したウエハを、接触型ホットプレート上にて、２０５℃で６０秒間焼成し、組成物の非共有結合による架橋を促した。これらの未現像のウエハの幾つかを断面化し、ＳＥＭを用いて撮像した。
次いで、標準の０．２６Ｎ  ＴＭＡＨ現像液を５０秒間膜にパドリングし、２５００ｒｐｍで６０秒間脱水することで、残りのウエハを現像した。ウエハを脱イオン（ＤＩ）水にて５００ｒｐｍで５秒間洗浄し、２５００ｒｐｍで６０秒間脱水し、１００℃で１０秒間焼成して、基板表面に残留する水を除去した。現像したウエハを断面化し、ＳＥＭを用いて撮像した。これらの画像を、本発明の膜組成物で被覆した未現像のウエハの断面と比較した。
未現像のウエハの断面を図２（ａ）に示し、現像済みウエハの断面を図２（ｂ）に示す。図２（ａ）から分かるように、組成物を基板上にスピンコートし、焼成した後に基板表面は完全に平坦化された。組成物に湿式で形成された凹部が溝表面に達し、完全充填されたことが、図２（ｂ）から分かる。
【００７９】
（実施例５）
プラズマエッチング後に構造体からギャップ充填組成物を湿式除去
寸法が０．２２μｍ〜０．２５μｍのビアホールを有するウエハ基板に、実施例３のギャップ充填用組成物を１５００ｒｐｍで６０秒間スピンコートした。次いで、被覆したウエハを、接触型ホットプレート上で６０秒間焼成し、組成物の非共有結合による架橋を促した。
組成物を基板上にスピンコートし、焼成した後に、ビアホールが完全に平坦化された。基板上の膜の厚さは、基板表面に存在する凹凸（ビアホールの寸法および形状）により、１５０ｎｍ〜３９０ｎｍであった。
次いで、標準の０．２６Ｎ  ＴＭＡＨ現像液をウエハの膜に６０秒間パドリングした後、２５００ｒｐｍで６０秒間脱水して、膜にビアホール表面に達する凹部を湿式で形成した。次いで、ウエハを脱イオン（ＤＩ）水にて５００ｒｐｍで５秒間洗浄した後、２５００ｒｐｍで６０秒間脱水し、１００℃で１０秒間焼成して、基板表面に残留する水を除去した。
図３は、湿式除去プロセル中におけるビアホール充填のＳＥＭ写真を示す。基板に６０秒間のＣＦ４プラズマエッチング（図３（ａ））を施し、次いで５秒間のＯ２プラズマエッチング（図３（ｂ））を施した。エッチング後に、現像液（Ｍｏｓｅｓ  Ｌａｋｅ  Ｉｎｄｕｓｔｒｉｅｓ，  Ｉｎｃ．社から購入したＰＤ５２３ＡＤ）を、ビアホールを有する基板に１２０秒間パドリングして、構造体からギャップ充填用組成物（図３（ｃ））を除去した。プラズマエッチング後に、ギャップ充填用組成物は同じ現像速度を保持していた。
【００８０】
（実施例６）
非架橋性モノマーを有する組成物の調製
１．  コポリマーの調製
ポリマー母液を調製するために、１．３５ｇの４−ＶＰＹと、２．８３ｇのＴＢＳＭと、１．６７ｇのヒドロキシプロピルメタクリレート（Ｓｉｇｍａ−Ａｌｄｒｉｃｈ  Ｃｏ．社製「ＨＰＭＡ」）と、２４．０ｇのＰＧＭＥと、０．１５ｇのＡＩＢＮとを１００ｍｌ丸底フラスコに添加した。フラスコを密封し、窒素パージし、ＴＢＳＭとＡＩＢＮが溶解するまで混合物を攪拌した。次いで、混合物をシリコーン油浴中で加熱し、７５℃で１６時間反応させた。１６時間後、ポリマー溶液を室温まで冷却して、瓶に詰めた。溶液の固形分は２０％であった。
【００８１】
【化１７】
0005421258.tif 000024
【００８２】
２．  組成物の調製
本発明の組成物を調製するために、先に調製したポリマー溶液１０ｇ（２．０ｇのポリマー固体と８．０ｇのＰＧＭＥ）を、１０ｇの乳酸エチルと混合した。組成物混合物の総重量は２０．０ｇであり、固形分は１０％であった。
【００８３】
３．  試験
組成物の耐溶剤性および膜現像速度を調べた。各試験では、組成物を１００ｍｍのシリコンウエハ上に１５００ｒｐｍで６０秒間スピンコートした。接触型ホットプレートを用いて、被膜の形成されたウエハを２０５℃で６０秒間焼成して、組成物の非共有結合による架橋を促した。エリプソメーターを用いて、得られた膜（硬化した層）の厚さを測定した。次いで、ＰＧＭＥとＰＧＭＥＡの１：１溶液を２０秒間膜に塗布した後２５００ｒｐｍで３０秒間脱水して耐溶剤性試験を行った。その後、エリプソメーターで膜厚を測定して、膜損失を調べた。組成物は耐溶剤性を示し、１ｎｍの剥離のみが観察された。
次いで、レジスト現像アナライザーを用いて、膜現像速度を測定した。シリコンウエハを再度組成物で被覆し、上述したように焼成した。ウエハをＴＭＡＨに浸漬し、膜除去速度をアナライザーで測定した。ＴＭＡＨ中での組成物の現像速度は１２ｎｍ／秒であった。
以下の反応スキームは、ポリマーの調製およびその後誘発される非共有結合による架橋を示している。
【００８４】
【化１８】
0005421258.tif 000025
【００８５】
（実施例７）
非架橋性モノマーと強力な水素結合受容体を有する組成物の調製
１．  コポリマーの調製
ポリマー母液を調製するために、０．９４ｇの４−ＶＰＹと、４．４ｇのＴＢＳＭと、２．１６ｇのＨＰＭＡと、０．７８５ｇのジメチルアミノエチルメタクリレート（Ｓｉｇｍａ−Ａｌｄｒｉｃｈ  Ｃｏ．社製「ＤＭＡＥＭＡ」）と、４１．３ｇのＰＧＭＥと、０．４１ｇのＡＩＢＮとを１００ｍｌ丸底フラスコに添加した。フラスコを密封し、窒素パージし、ＴＢＳＭとＡＩＢＮが溶解するまで混合物を攪拌した。次いで、混合物をシリコーン油浴中で加熱し、７０℃で１８時間反応させた。１８時間後、ポリマー溶液を室温まで冷却し、０．１μｍエンドポイントフィルターで濾過して、瓶に詰めた。
【００８６】
【化１９】
0005421258.tif 000026
【００８７】
未希釈のポリマー母液を組成物として使用し、シリコンウエハ上にスピンコートした。
次いで、組成物の耐溶剤性および膜現像速度を調べた。各試験では、組成物を１００ｍｍのシリコンウエハ上に１５００ｒｐｍで６０秒間スピンコートした。接触型ホットプレートを用いてウエハを２０５℃で６０秒間焼成して、組成物の非共有結合による架橋を促した。エリプソメーターを用いて、得られた膜の厚さを測定した。
次いで、通常のレジスト溶剤（即ち乳酸エチル）を膜に２０秒間塗布し、２５００ｒｐｍで３０秒間脱水して耐溶剤性試験を行った。その後、以下の表に示すように、エリプソメーターで膜厚を測定して、膜損失を調べた。
【００８８】
【表７】
0005421258.tif 000027
【００８９】
組成物は、乳酸エチルに対して耐性を示した。
次いで、レジスト現像アナライザーを用いて、膜現像速度を測定した。シリコンウエハを再度組成物で被覆し、上述したように焼成した。ウエハをＴＭＡＨに浸漬し、膜除去速度をアナライザーで測定した。組成物の現像速度は１９．５ｎｍ／秒であった。
以下の反応スキームは、ポリマーの調製およびその後誘発される非共有結合による架橋を示している。
【００９０】
【化２０】
0005421258.tif 000028
【００９１】
（実施例８）
ビニルイミダゾールを水素結合受容体として有する組成物の調製
１．  コポリマーの調製
ポリマー母液を調製するために、１．４１ｇのビニルイミダゾールと、４．４ｇのＴＢＳＭと、１．５０ｇのメチルメタクリレート（Ｓｉｇｍａ−Ａｌｄｒｉｃｈ  Ｃｏ．社製「ＭＭＡ」）と、４２．３ｇのＰＧＭＥと、０．４１ｇのＡＩＢＮとを１００ｍｌ丸底フラスコに添加した。フラスコを密封し、窒素パージし、ＴＢＳＭとＡＩＢＮが溶解するまで混合物を攪拌した。次いで、混合物をシリコーン油浴中で加熱し、７０℃で２２時間反応させた。２２時間後、ポリマー溶液を室温まで冷却して、瓶に詰めた。溶液の固形分は１５．４４％であった。
【００９２】
【化２１】
0005421258.tif 000029
【００９３】
２．  組成物の調製
先に調製したポリマー溶液７ｇ（１．０７ｇのポリマー固体と５．９３ｇのＰＧＭＥ）を、３ｇのＰＧＭＥＡと混合して本発明の組成物を調製した。得られた組成物の総重量は１０ｇであり、固形分は１０．７％であった。
【００９４】
３．  組成物の試験
次いで、組成物の耐溶剤性および膜現像速度を調べた。各試験では、組成物を１００ｍｍのシリコンウエハ上に１５００ｒｐｍで６０秒間スピンコートした。次いで、接触型ホットプレートを用いてウエハを２０５℃で６０秒間焼成して、組成物の非共有結合による架橋を促した。エリプソメーターを用いて、得られた膜の厚さを測定した。
次いで、通常のレジスト溶剤（即ち乳酸エチル）を膜に２０秒間塗布し、２５００ｒｐｍで３０秒間脱水して耐溶剤性試験を行った。その後、以下の表に示すように、エリプソメーターで膜厚を測定して、膜損失を調べた。
【００９５】
【表８】
0005421258.tif 000030
【００９６】
組成物は乳酸エチルに耐性を示した。
レジスト現像アナライザーを用いて、膜現像速度を測定した。シリコンウエハを再度組成物で被覆し、上述したように焼成した。ウエハをＴＭＡＨに浸漬し、膜除去速度をアナライザーで測定した。組成物の現像速度は７．８ｎｍ／秒であった。
以下の反応スキームは、ポリマーの調製およびその後誘発される非共有結合による架橋を示している。
【００９７】
【化２２】
0005421258.tif 000031
【００９８】
（実施例９）
静電結合を有する組成物の調製
１．  コポリマーの調製
ポリマー母液を調製するために、４．７５ｇのｔｅｒｔ−ブチルメタクリレートと、５．２５ｇのＤＭＡＥＭＡと、４０．０ｇのＰＧＭＥと、０．２５ｇのＡＩＢＮとを１００ｍｌ丸底フラスコに添加した。フラスコを密封し、窒素パージし、ＡＩＢＮが溶解するまで混合物を攪拌した。次いで、混合物をシリコーン油浴中で加熱し、６０℃で１６時間反応させた。１６時間後、ポリマー溶液を室温まで冷却し、瓶に詰めた。得られたポリマーは以下の構造を有していた。
【００９９】
【化２３】
0005421258.tif 000032
【０１００】
２．  組成物の調製
先に調製したポリマー溶液５．０ｇ（１．０２ｇのポリマー固体と３．９８ｇのＰＧＭＥ）を５．０ｇのＰＧＭＥおよび０．０２ｇのｐＴＳＡと混合して組成物を調製した。
【０１０１】
３．  組成物の試験
次いで、組成物の耐溶剤性および膜現像速度を調べた。各試験では、組成物をシリコンウエハ上に１５００ｒｐｍで６０秒間スピンコートし、２５０℃で６０秒間焼成した。エリプソメーターを用いて、得られた膜の厚さを測定した。次いで、通常のレジスト溶剤（即ち乳酸エチル）を膜に２０秒間塗布した後、２５００ｒｐｍで３０秒間脱水して耐溶剤性試験を行った。その後、エリプソメーターで膜厚を測定して、膜損失を調べた。
組成物は乳酸エチルにもＴＭＡＨ現像液にも溶解しなかった。
以下の反応スキームは、誘発された非共有結合による架橋を示す。
【０１０２】
【化２４】
0005421258.tif 000033
【０１０３】
（実施例１０）
３層リソグラフィー用のスピンオンカーボン層として用いられるギャップ充填用組成物
ウエハ基板に実施例３のギャップ充填用組成物を１５００ｒｐｍで６０秒間スピンコートした。次いで、被膜の形成されたウエハを接触型ホットプレート上において２０５℃で６０秒間焼成して、組成物の非共有結合による架橋を促した。
次いで、（Ｂｒｅｗｅｒ  Ｓｃｉｅｎｃｅ，  Ｉｎｃ．社製ＢＳＩ．Ｍ０６０９９Ｂの商品名で市販されている）ケイ素含有ハードマスク材料を上記層上に１５００ｒｐｍで６０秒間スピンコートし、ホットプレート上において２０５℃で６０秒間焼成して、４０ｎｍ厚さの層を得た。次いで、ハードマスク上に１９３ｎｍフォトレジスト（ＪＳＲ社製ＡＲＸ３００１ＪＮ）を１２０ｎｍコーティングして、３層積層体を完成した。
水を浸漬液として使用し、（Ａｍｐｈｉｂｉａｎ  Ｓｙｓｔｅｍｓ社製）Ａｍｐｈｉｂｉａｎ  ＸＩＳ干渉露光ツールを用いて、３層積層体上でフォトリソグラフィーを行った。図４は、４５ｎｍの密集したラインがフォトレジストにパターン化されたＳＥＭ写真を示す。
（Ｏｘｆｏｒｄ社製）Ｐｌａｓｍａｌａｂ  ８０＋反応性イオンエッチャーを用いて、さらに相対エッチング速度を調べた。エッチャーの設定値は、出力１００Ｗ、ガス圧５０ｍＴｏｒｒ、ガス流量５０ｓｃｃｍであった。エッチング速度選択度の値を以下の表に示す。
【０１０４】
【表９】
0005421258.tif 000034
【０１０５】
（実施例１１）
非共有結合した保護基を有する組成物の調製
１．０７ｇのポリ（ヒドロキシスチレン）（Ａｌｄｒｉｃｈ社製、Ｍｗ＝８０００）、０．９３ｇのポリ（４−ビニルピリジン）（Ａｌｄｒｉｃｈ社製、Ｍｗ＝６００００）、７．１３ｇの酢酸、１６．６５ｇのＰＧＭＥ、７．２１ｇのＥＬ、および７．１３ｇのメタノールを混合して本発明の組成物を調製した。
次いで、組成物の耐溶剤性を調べた。各試験では、組成物をシリコンウエハ上に１５００ｒｐｍで６０秒間スピンコートし、２０５℃で６０秒間焼成した。エリプソメーターを用いて、得られた膜の厚さを測定した。乳酸エチルを膜に２０秒間塗布した後、２５００ｒｐｍで３０秒間脱水して耐溶剤性試験を行った。その後、エリプソメーターで膜厚を測定して、膜損失を調べた。
【０１０６】
【表１０】
0005421258.tif 000035
【図１】
0005421258.tif 000047
【図２】
0005421258.tif 000048
【図３】
0005421258.tif 000049
【図４】
0005421258.tif 000050